ФИЛЬТРУЮЩАЯ СРЕДА ДЛЯ РАСПЛАВЛЕННОГО МЕТАЛЛА И СПОСОБ ЕЕ ПРОИЗВОДСТВА

1. Фильтрующая среда для расплавленного металла, содержащая двухслойную структуру, состоящую из макропористого керамического слоя со стороны втекающего потока и микропористого керамического слоя со стороны вытекающего потока.
2. Среда по п.1, в которой средний диаметр пор микропористого керамического слоя составляет 100-500 мкм, а средний диаметр пор макропористого керамического слоя в 1,1-3,0 раза больше среднего диаметра пор микропористого керамического слоя.
3. Среда по п.2, в которой максимальный диаметр пор микропористого керамического слоя составляет 200-600 мкм, а максимальный диаметр пор макропористого керамического слоя в 1,1-3,0 раза больше максимального диаметра пор микропористого керамического слоя.
4. Среда по п.1, в которой макропористый керамический слой и микропористый керамический слой образованы агрегатами, связанными неорганическим связующим, при этом последний имеет иглокристаллическую структуру с аспектным отношением 2-50.
5. Среда по п.4, в которой в качестве неорганического связующего используется алюминиевый борат.
6. Среда по п.1, в которой общая толщина стенок макропористого керамического слоя и микропористого керамического слоя составляет 10-25 мм.
7. Среда по п.1, в которой отношение толщины стенок макропористого керамического слоя к толщине стенок микропористого керамического слоя находится в диапазоне от 1:7 до 3:1.
8. Способ производства фильтрующей среды для расплавленного металла, содержащий следующие этапы:
смешивание крупнозернистого агрегата, составляющего макропористый керамический слой, и мелкозернистого агрегата, составляющего микропористый керамический слой, соответственно с неорганическим связующим с последующим их формованием и обжиганием;
формирование двухслойной структуры из макропористого керамического слоя со стороны втекающего потока и микропористого керамического слоя со стороны вытекающего потока;
выделение игловидных кристаллов в виде частиц упомянутых агрегатов.